(57)【要約】【課題】高密度の高速素子に適用される強誘電率または高誘電率の誘電膜を有する半導体素子のキャパシタ製造方法を提供する。【解決手段】半導体素子のキャパシタ製造方法において、基板上に第１絶縁膜を形成し、第１絶縁膜上に第１導電膜を形成し、第１導電膜上に誘電膜を形成し、誘電膜上に第２導電膜を形成し、第２導電膜上にTiAlN膜を形成し、選択的にエッチングしてキャパシタのパターンを形成し、パターンを熱処理し、熱処理したパターン上に第２絶縁膜を形成し、第２絶縁膜を選択的にエッチングしてTiAlN膜に形成されるAl２O３膜を露出させる第１コンタクトホールを形成し、第１及び第２絶縁膜を選択的にエッチングして基板の活性領域を露出させる第２コンタクトホールを形成し、Al２O３膜の露出部分を除去し、コンタクトホールを通じて第２導電膜と基板とを電気的に接続する金属配線を形成する。【選択図】図４
2007059946.tif 000002
【特許請求の範囲】
【請求項１】
半導体素子のキャパシタ製造方法において、
半導体基板上に第１絶縁膜を形成する段階と、
前記第１絶縁膜上に第１導電膜を形成する段階と、
前記第１導電膜上に誘電膜を形成する段階と、
前記誘電膜上に第２導電膜を形成する段階と、
前記第２導電膜上にTiAlN膜（Ti１−ｘAlｘN、x＜１）を形成する段階と、
前記TiAlN膜、前記第２導電膜、前記誘電膜および前記第１導電膜を選択的にエッチングして前記キャパシタのパターンを形成する段階と、
前記選択的なエッチングで得られた前記キャパシタのパターンを熱処理する段階と、
前記熱処理したキャパシタのパターン上に第２絶縁膜を形成する段階と、
前記第２絶縁膜を選択的にエッチングして前記TiAlN膜の表面に形成されるAl２O３膜を露出させるための第１コンタクトホールを形成し、前記第１絶縁膜及び前記第２絶縁膜を選択的にエッチングして前記半導体基板の活性領域を露出させるための第２コンタクトホールを形成する段階と、
前記Al２O３膜の露出された部分を除去する段階と、
前記第１及び第２コンタクトホールを通じて前記第２導電膜と前記半導体基板とを電気的に接続する金属配線を形成する段階と、
からなることを特徴とする半導体素子のキャパシタ製造方法。
【請求項２】
前記第１及び第２導電膜は、それぞれPt膜で形成することを特徴とする請求項１に記載の半導体素子のキャパシタ製造方法。
【請求項３】
前記誘電膜は、SrBi２Ta２O９膜で形成することを特徴とする請求項１に記載の半導体素子のキャパシタ製造方法。
【請求項４】
前記TiAlN膜は、化学気相成長法（ＣＶＤ）で形成することを特徴とする請求項１に記載の半導体素子のキャパシタ製造方法。
【請求項５】
前記TiAlN膜は、TiｘAlｙ （０．６ ≦x ≦０．９、０．１ ≦y ≦０．４）のターゲットを利用したスパッタリング法で、３ｋＷないし１０ｋＷの電力を印加し、半導体基板の温度は２５℃ないし５５０℃条件下で工程ガスとして１．７×１０−７ｍ３／ｓ（１０ｓｃｃｍ）ないし５．０×１０−７ｍ３／ｓ（３０ｓｃｃｍ）のＡｒ、８．３×１０−７ｍ３／ｓ（５０ｓｃｃｍ）ないし２．５×１０−６ｍ３／ｓ（１５０ｓｃｃｍ）のN２を注入して形成することを特徴とする請求項１に記載の半導体素子のキャパシタ製造方法。
【請求項６】
前記Al２O３膜の露出部分は、反応性イオンのエッチングで除去されて、前記TiAlN膜を露出させることを特徴とする請求項１に記載の半導体素子のキャパシタ製造方法。
【請求項７】
前記露出されたAl２O３膜は、希釈されたHFと緩衝酸化エッチング剤（BOE）とが１００：１ないし５００：１の比率で混合された溶液を用いたウェットエッチングで除去することを特徴とする請求項１に記載の半導体素子のキャパシタ製造方法。
【請求項８】
前記第１導電膜と前記第１絶縁膜との間の接着力を向上させるために４５０℃ないし５５０℃の酸素雰囲気で熱処理工程を行うことによって、前記第１絶縁膜上にTiOx膜を形成することを特徴とする請求項１に記載の半導体素子のキャパシタ製造方法。
【請求項９】
前記第１導電膜と前記第１絶縁膜との間の接着力を向上させるためにTiｘAlｙ（０．６≦x≦０．９、０．１≦y≦０．４）のターゲットを利用したスパッタリング法で、３ｋＷないし１０ｋＷの電力を印加し、前記半導体基板の温度は２５℃ないし５５０℃条件下で工程ガスとして１．７×１０−７ｍ３／ｓ（１０ｓｃｃｍ）ないし５．０×１０−７ｍ３／ｓ（３０ｓｃｃｍ）のAr、８．３×１０−７ｍ３／ｓ（５０ｓｃｃｍ）ないし２．５×１０−６ｍ３／ｓ（１５０ｓｃｃｍ）のN２を注入して、前記第１絶縁膜上に補充的なTiAlN膜（Ti１−ｘAlｘN、x＜１）を形成することを特徴とする請求項１に記載の半導体素子のキャパシタ製造方法。
【発明の詳細な説明】
【技術分野】
【０００１】
本発明は半導体素子のキャパシタ製造方法に関し、特に、高密度の高速素子に適用される強誘電率または高誘電率の誘電膜を有する半導体素子のキャパシタ製造方法に関する。
【背景技術】
【０００２】
半導体素子において強誘電体材料をキャパシタに用いることによって既存のDRAM素子で必要とするリフレッシュの限界を克服し、大容量のメモリを用い得る素子の開発が進められてきた。そのうち、SBT（SrBi２Ta２O９、所謂Y１）は優れた磁化率及び漏洩電流の特性、他の強誘電体に比べて優れた疲労度の特性を有するので、これに対する研究が盛んに行われている。キャパシタを形成するためのY１の上・下部電極としては白金（Pt）を主に使っており、蒸着及びエッチングの前後に結晶化及び回復を行うため、８００℃程度の高温酸化雰囲気で複数回のアニーリング工程を施すことにより、Y１の磁化及び誘電特性を向上させている。
【発明の開示】
【発明が解決しようとする課題】
【０００３】
しかし、高温酸化雰囲気に耐える拡散防止膜の不在で、キャパシタの下部電極と基板との間を相互接続する方法としては、NPP（non−poly plug）構造を採択している。また、キャパシタの上部電極形成時のエッチング工程から生じるPt残留物（residue）及び重合体の発生を減らすため、上部電極にハード・マスクとしてTiNを適用しているが、エッチング後にY１の回復のためにアニーリングする時、TiNが酸化されてTiO２に変わる。このTiO２膜は表面が粗く、多孔性であり、絶縁膜の特性を有するため、金属配線の接続のためにコンタクトホールを形成する時、Pt上部電極上のTiO２膜を完全に除去する必要がある。さらに、相互接続配線の形成工程後のアニーリング及び洗浄の過程で、膜のリフトが発生する等の問題がある。
【０００４】
また、金属配線の形成時、基板の活性領域と金属配線との間のオーミック・コンタクトのため形成されるTi膜はPt上部電極上にも形成される。このようなTi膜において、Tiが上部電極であるPt膜の結晶粒界に沿ってY１膜に拡散し、Y１の残留分極値及び疲労度の特性を低下させる問題がある。それを防止するためには、キャパシタの上部電極と活性領域とを接続するための金属配線の工程を別に行う必要があるため、マスク製造工程、蒸着工程及びエッチング工程等の追加工程が必要であり、全体として過程が複雑となるという不都合がある。
【０００５】
従って、本発明の主な目的は、キャパシタの上部電極上に、優れた高温耐酸化特性を有し、かつ上部電極内の結晶粒界へのTi拡散を効果的に抑制できるTiAlN膜を、上部電極の拡散防止膜として用いるキャパシタ製造方法を提供することにある。
【０００６】
本発明の他の目的は、高密度の高速素子に適用される強誘電率または高誘電率の誘電膜を有する半導体素子のキャパシタ製造方法を提供することにある。
【課題を解決するための手段】
【０００７】
前述の他の目的を達成するための本発明における半導体素子のキャパシタ製造方法は、半導体基板上に第１絶縁膜を形成する段階と、前記第１絶縁膜上に第１導電膜を形成する段階と、前記第１導電膜上に誘電膜を形成する段階と、前記誘電膜上に第２導電膜を形成する段階と、前記第２導電膜上にTiAlN膜（Ti１−ｘAlｘN、x＜１）を形成する段階と、前記TiAlN膜、前記第２導電膜、前記誘電膜および前記第１導電膜を選択的にエッチングして前記キャパシタのパターンを形成する段階と、前記選択的なエッチングで得られたキャパシタのパターンを熱処理する段階と、前記熱処理したキャパシタのパターン上に第２絶縁膜を形成する段階と、前記第２絶縁膜を選択的にエッチングして前記TiAlN膜の表面に形成されるAl２O３膜を露出させるための第１コンタクトホールを形成し、前記第１絶縁膜及び前記第２絶縁膜を選択的にエッチングして前記半導体基板の活性領域を露出させるための第２コンタクトホールを形成する段階と、前記Al２O３膜の露出された部分を除去する段階と、前記第１及び第２コンタクトホールを通じて前記第２導電膜と前記半導体基板とを電気的に接続する金属配線を形成する段階と、からなることを特徴する。
【０００８】
ここで、前記第１及び第２導電膜は、それぞれPt膜で形成することがよい。
【０００９】
また、前記誘電膜は、SrBi２Ta２O９膜で形成することがよい。
【００１０】
さらに、前記TiAlN膜は、化学気相成長法（CVD）で形成することがよい。さらに、前記TiAlN膜は、TiｘAlｙ （０．６ ≦x ≦０．９、０．１ ≦y ≦０．４）のターゲットを利用したスパッタリング法で、３ｋＷないし１０ｋＷの電力を印加し、半導体基板の温度は２５℃ないし５５０℃条件下で工程ガスとして１．７×１０−７ｍ３／ｓ（１０ｓｃｃｍ）ないし５．０×１０−７ｍ３／ｓ（３０ｓｃｃｍ）のAr、８．３×１０−７ｍ３／ｓ（５０ｓｃｃｍ）ないし２．５×１０−６ｍ３／ｓ（１５０ｓｃｃｍ）のN２を注入して形成することが好ましい。
【００１１】
さらに、前記Al２O３膜の露出部分は、反応性イオンのエッチングで除去されて、前記TiAlN膜を露出させることがよい。
【００１２】
また、前記露出されたAl２O３膜は、希釈されたHFと緩衝酸化エッチング剤（BOE）とが１００：１ないし５００：１の比率で混合された溶液を用いたウェットエッチングで除去することがよい。
【００１３】
また、前記第１導電膜と前記第１絶縁膜との間の接着力を向上させるために４５０℃ないし５５０℃の酸素雰囲気で熱処理工程を行うことによって、前記第１絶縁膜上にTiOx膜を形成することが好ましい。
【００１４】
さらに、前記第１導電膜と前記第１絶縁膜との間の接着力を向上させるためにTiｘAlｙ（０．６≦x≦０．９、０．１≦y≦０．４）のターゲットを利用したスパッタリング法で、３ｋＷないし１０ｋＷの電力を印加し、半導体基板の温度は２５℃ないし５５０℃条件下で工程ガスとして１．７×１０−７ｍ３／ｓ（１０ｓｃｃｍ）ないし５．０×１０−７ｍ３／ｓ（３０ｓｃｃｍ）のAr、８．３×１０−７ｍ３／ｓ（５０ｓｃｃｍ）ないし２．５×１０−６ｍ３／ｓ（１５０ｓｃｃｍ）のN２を注入して、前記第１絶縁膜上に補充的なTiAlN膜（Ti１−ｘAlｘN、x＜１）を形成することが好ましい。
【発明の効果】
【００１５】
本発明によれば、Pt／Y１／Ptからなるキャパシタの上部電極上に、TiAlN膜を拡散防止膜として形成することにより、酸化雰囲気下の薄膜蒸着、膜質改善のためのアニーリングの際、耐酸化性を高め、膜のリフトを防止し得、後続工程における信頼性を確保することができる。
【００１６】
さらに、キャパシタの上部電極上に残っているTiAlN膜のTi拡散が効果的に抑制されるので、Tiの拡散防止工程を省けて、製造コストを節減することができる。
【発明を実施するための最良の形態】
【００１７】
以下、本発明の一実施の形態によるキャパシタ製造方法について図１ないし図４を参照して説明する。
【００１８】
まず、図１に示すように、活性領域２及びワード・ライン（図示せず）の形成が完了したシリコン基板１上に第１層間絶縁膜３を形成し、第１層間絶縁膜３上においてキャパシタの下部電極に第１のPt膜４、Y１膜５を蒸着し、キャパシタの上部電極に第２のPt膜６を蒸着し、第２のPt膜６上にTiAlN（Ti１−ｘAlｘN）膜７を形成する。
【００１９】
上記第１のPt膜４及び第２のPt膜６は、スパッタリング法または電子ビーム蒸着法を用いて、１００ｎｍ（１０００Å）ないし３００ｎｍ（３０００Å）の厚さで形成する。
【００２０】
上記Y１膜５は、スピン・オン（spin−on）または化学気相成長法（CVD）を用いて、１００ｎｍ（１０００Å）ないし４００ｎｍ（４０００Å）の厚さで形成する。Y１膜５の形成後に、Y１膜５を結晶化するために、RTA（Rapid Thermal Annealing）または炉内アニーリング（furnace Annealing）を、５００℃ないし９００℃の酸素雰囲気で３０分ないし２時間行う。
【００２１】
TiAlN膜７はスパッタリング法または化学気相成長法を用いて、１０ｎｍ（１００Å）ないし１００ｎｍ（１０００Å）の厚さで形成する。ここで、Ti１−ｘAlｘN膜のｘは０．１０ないし０．４０とする。TiAlN膜７をスパッタリング法で形成する時に用いられるTiAlターゲットの組成はTi０．９Al０．１ないしTi０．６Al０．４とし、電力は３ｋＷないし１０ｋＷ、基板の温度は２５℃ないし５５０℃とし、ヒーティングのArは１．７×１０−７ｍ３／ｓ（１０ｓｃｃｍ）ないし５．０×１０−７ｍ３／ｓ（３０ｓｃｃｍ）、工程ガスでは１．７×１０−７ｍ３／ｓ（１０ｓｃｃｍ）ないし５．０×１０−７ｍ３／ｓ（３０ｓｃｃｍ）のAr、及び８．３×１０−７ｍ３／ｓ（５０ｓｃｃｍ）ないし２．５×１０−６ｍ３／ｓ（１５０ｓｃｃｍ）のN２を注入する。
【００２２】
次に、図２に示したように、第２のPt膜６、Y１膜５及び第１のPt膜４を選択的にエッチングしてキャパシタを形成し、Y１膜５の回復のためのアニーリング工程を行う。この際、TiAlN膜７の表面にAl２O３膜８が形成される。
【００２３】
続いて、図３に示したように、キャパシタの形成が完了した全体構造上に第２層間絶縁膜９を形成し、第２層間絶縁膜９を選択的にエッチングすることによって、Al２O３膜８を露出させる第１のコンタクトホール１１ａを形成し、第２層間絶縁膜９及び第１層間絶縁膜３を選択して、活性領域２を露出させる第２のコンタクトホール１１ｂを形成する。続いて、第１のコンタクトホール１１ａの底に露出されたAl２O３膜８を反応性イオンエッチングなどのドライエッチング法、または希釈された緩衝酸化エッチング剤（BOE）が１００：１ないし５００：１で混合された溶液を用いたウェットエッチング法で除去することによって、TiAlN膜７を露出させる。
【００２４】
その後、各々３００Åないし７００Åの厚さを有するTi膜とTiN膜とからなる拡散防止膜（不図示）を図３の構造上に形成する。続いて、拡散防止膜を選択的にエッチングして、図４に示したように活性領域２と第２のPt膜６上のTiAlN膜７を接続する金属配線１０を形成する。
【００２５】
本発明の他の実施形態においては、図５に示したように第１のPt膜４を形成する前に、第１のPt膜４と第１層間絶縁膜３との間の接着力を向上させるためTi膜１２を蒸着し、４５０℃ないし５５０℃の酸化雰囲気で急速熱処理（RTA）や炉内アニーリングを実施してTiOｘを形成してもよい。または、第１のPt膜４を形成する前に、第１のPt膜４と第１層間絶縁膜３との間の接着力を向上させるためにTiAlNを使うことができ、この際、TiAlNの形成条件は前述したTiAlN膜７の形成条件と同様である。
【００２６】
上記において、本発明の好適な実施の形態について説明したが、本発明の請求の範囲を逸脱することなく、当業者は種々の改変を成し得るであろう。
【図面の簡単な説明】
【００２７】
【図１】本発明の一実施の形態によるキャパシタ製造工程を示す断面図である。
【図２】図１と同様で、キャパシタ製造工程を示す断面図である。
【図３】図１と同様で、キャパシタ製造工程を示す断面図である。
【図４】図１と同様で、キャパシタ製造工程を示す断面図である。
【図５】本発明の他の実施例によるキャパシタ製造工程を示す断面図である。
【符号の説明】
【００２８】
４  第１のPt膜、５  Y１膜、６  第２のPt膜、７  TiAlN膜、８  Al２O３膜。
【図１】
2007059946.tif 000003
【図２】
2007059946.tif 000004
【図３】
2007059946.tif 000005
【図４】
2007059946.tif 000006
【図５】
2007059946.tif 000007